(57)【特許請求の範囲】
【請求項１】
炭素（Ｃ）含有量が０．０６質量％以下、
チタン（Ｔｉ）を０．０１〜０．０８質量％、又は、ニオブ（Ｎｂ）を０．００５〜０．０５質量％、含有し、
マンガン（Ｍｎ）を０．１〜０．６質量％含有し、残部が鉄（Ｆｅ）及び不可避不純物であり、
引張強さが８００〜１２２０ＭＰａ、
絞りが７０％以上、
ビッカース硬さが２５０〜４３５、
長手方向に垂直な断面におけるフェライト組織の平均結晶粒径が５μｍ以下、
である鋼線。
【請求項２】
炭素（Ｃ）含有量が０．０６質量％以下であって、かつチタン（Ｔｉ）を０．０１〜０．０８質量％、又は、ニオブ（Ｎｂ）を０．００５〜０．０５質量％、含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより請求項１に記載の鋼線を製造する、鋼線の製造方法。
【請求項３】
請求項１に記載の鋼線を素材として用い、該鋼線を加工することにより、強度区分が８．８（引張強さ８００ＭＰａ、降伏荷重６４０ＭＰａ）〜１２．９（引張強さ１２２０ＭＰａ、降伏荷重１１００ＭＰａ）であるネジ又はボルトを製造する、鋼線を用いたネジ又はボルトの製造方法。
【請求項４】
請求項１に記載の鋼線を素材として用い、該鋼線を加工することにより製造された、強度区分が８．８（引張強さ８００ＭＰａ、降伏荷重６４０ＭＰａ）〜１２．９（引張強さ１２２０ＭＰａ、降伏荷重１１００ＭＰａ）である、鋼線を用いて製造されたネジ又はボルト。
【請求項５】
鋼線を素材として用い、該鋼線を加工することにより、ネジ又はボルトを製造するネジ又はボルトの製造方法であって、
製造しようとするネジ又はボルトの所定部分の必要最小硬度Ａを決定する工程、
鋼線の一部又は全部を所定の加工率で加工することにより前記所定部分を形成した後における該所定部分の硬度が前記必要最小硬度Ａ以上の硬度ａとなるように、鋼線の加工前硬度Ｂを前記加工率に基づき決定する工程、
決定した加工前硬度Ｂの鋼線が得られるように、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物であり、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する工程、及び、
得られた鋼線の一部又は全部を前記加工率で加工することにより、前記所定部分を形成する工程、
を含む、鋼線を用いたネジ又はボルトの製造方法。
【請求項６】
製造しようとするネジ又はボルトは樹脂用タッピンネジであり、所定部分は樹脂用タッピンネジの螺子部である、請求項５に記載の鋼線を用いたネジ又はボルトの製造方法。
【請求項７】
鋼線を素材として用い、該鋼線を加工することにより、ネジ又はボルトを製造するネジ又はボルトの製造方法であって、
製造しようとするネジ又はボルトの必要最小硬度Ｘを決定する工程、
決定した必要最小硬度Ｘ以上の硬度ｘの鋼線が得られるように、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物であり、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する工程、及び、
得られた鋼線を加工することにより、ネジ又はボルトを製造する工程、
を含む、鋼線を用いたネジ又はボルトの製造方法。
【請求項８】
製造しようとするネジ又はボルトはフランジ部を有するウエルドボルト又は長尺ボルトである、請求項７に記載の鋼線を用いたネジ又はボルトの製造方法。
【発明の詳細な説明】
【技術分野】
【０００１】
本発明は、鋼線、鋼線の製造方法、鋼線を用いたネジ又はボルトの製造方法、及び、鋼線を用いて製造されたネジ又はボルトに関する。
【背景技術】
【０００２】
一般に、ネジ又はボルトを、鋼線を素材として用いて製造する場合、鋼線を、例えば圧造、鍛造、転造あるいは切削等、加工することにより、ネジ又はボルトを製造する。例えば、十字溝付きタッピンネジは、鋼線を圧造して頭部を形成し、頭部にパンチ（工具）を打ち込んで十字溝を打刻し、軸部を転造して螺子部を形成することにより、製造される。また、自動車用のウエルドボルトは、鋼線を圧造してフランジ部を形成し、軸部を転造して螺子部を形成することにより、製造される。その際、フランジ部には車体側部材への接合用の複数の突起が圧造時に突設される。
【０００３】
金属材料を冷間加工すると、塑性変形によって硬度や引張強さ（破断強度）が増加すると共に、伸びや絞り（延性）が減少する、加工硬化と称される現象が生じる。この加工硬化は、加工率が大きいほど顕著となる。
【０００４】
加工率は、例えば、加工前の素材の断面積をＳ０、加工後の素材の断面積をＳ１とすると、下記式のように、加工前の素材の断面積Ｓ０に対する、加工によって減少した素材の断面積（Ｓ０−Ｓ１）の比率で定義される値とすることができる。
加工率（％）＝｛（Ｓ０−Ｓ１）／Ｓ０｝×１００
【０００５】
十字溝付きタッピンネジの場合、頭部は、鋼線の圧造により形成されるから、加工硬化によって頭部の硬度は加工前の鋼線の硬度よりも増加する。同様に、螺子部は、軸部の転造により形成されるから、加工硬化によって螺子部の硬度は加工前の軸部の硬度よりも増加する。十字溝は、硬度が増加した頭部にパンチを打ち込んで打刻されるから、パンチは、相対的に過酷な条件の下で使用される。そのため、パンチ寿命（工具寿命）が短くなるという問題がある。
【０００６】
一方、ウエルドボルトの場合、フランジ部は、鋼線の圧造により形成されるが、その際、フランジ部には車体側部材への接合用の複数の突起が突設されるから、圧造時の加工率が相対的に大きくなる。また、フランジ部内における複数の接合用突起の配置が必ずしも均等でない場合が多く、圧造時の変形がアンバランスなものになりがちである。そのため、フランジ部の加工硬化が顕著となり、フランジ部の延性が加工限界を超えて減少し、圧造時にフランジ部に破断や割れが発生する可能性がある。
【０００７】
特許文献１には、エネルギー消費が大きいという問題がある浸炭焼入れや焼戻し処理を施すことなく、ねじ込み性（硬度）及びねじり強さ（延性）のいずれにも優れる高強度タッピンネジを提供する技術が記載されている。それによれば、タッピンネジは、平均粒径が２μｍ以下の超微細粒フェライト組織を有し、表面に、金属メッキ皮膜、クロメート処理皮膜あるいは電着塗装皮膜が形成されている。また、タッピンネジは、ビッカース硬さが２５０〜３６０であり、表面に、金属メッキ皮膜、クロメート処理皮膜あるいは電着塗装皮膜が形成されている。また、タッピンネジは、タッピンネジの成形体本体に、金属メッキ等の表面処理を施すことにより製造される。
【先行技術文献】
【特許文献】
【０００８】
【特許文献１】特開２００７−２９５０号公報（段落０００９、００１０、００１７、００２０、００２５）
【発明の概要】
【発明が解決しようとする課題】
【０００９】
特許文献１に記載の技術では、タッピンネジの成形体本体に、熱処理を施す必要はないが、金属メッキ等の表面処理を施す必要がある。そのため、製造工程が増え、製造時間及び製造コストが増大する。
【００１０】
本発明は、前記の事情を鑑みてなされたものであり、熱処理も表面処理も施すことなく硬度及び延性に優れるネジ又はボルトを製造するための素材として用いられ得る鋼線、該鋼線の製造方法、該鋼線を用いたネジ又はボルトの製造方法、及び、該鋼線を用いて製造されたネジ又はボルトを提供することを目的とする。また、鋼線を加工してネジ又はボルトを製造する際に生じる加工硬化に起因して工具寿命が短くなる問題を抑制することを目的とする。
【課題を解決するための手段】
【００１１】
本発明は、炭素（Ｃ）含有量が０．０６質量％以下、チタン（Ｔｉ）を０．０１〜０．０８質量％、又は、ニオブ（Ｎｂ）を０．００５〜０．０５質量％、含有し、マンガン（Ｍｎ）を０．１〜０．６質量％含有し、残部が鉄（Ｆｅ）及び不可避不純物であり、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線に関する。
【００１４】
また、本発明は、炭素（Ｃ）含有量が０．０６質量％以下、チタン（Ｔｉ）を０．０１〜０．０８質量％、又は、ニオブ（Ｎｂ）を０．００５〜０．０５質量％、含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより前記鋼線を製造する、鋼線の製造方法に関する。
【００１５】
減面率は、加工前の鋼製線材の断面積をＡｉｎ、加工後の鋼製線材の断面積をＡｏｕｔとすると、下記式のように、加工前の鋼製線材の断面積Ａｉｎに対する、加工によって減少した鋼製線材の断面積（Ａｉｎ−Ａｏｕｔ）の比率で表される。
減面率（％）＝｛（Ａｉｎ−Ａｏｕｔ）／Ａｉｎ｝×１００
【００１６】
なお、８５〜９９％の減面率又は９３〜９９％の減面率は、例えば、鋼製線材の線径（直径）を３．４ｍｍから１．３ｍｍに加工することにより８５．４％の減面率が達成される。また、鋼製線材の線径を５ｍｍから１．３ｍｍに加工することにより９３．２％の減面率が達成される。また、鋼製線材の線径を８ｍｍから１．３ｍｍに加工することにより９７．４％の減面率が達成される。また、鋼製線材の線径を１０ｍｍから１．３ｍｍに加工することにより９８．３％の減面率が達成される。
【００１７】
また、本発明は、前記鋼線を素材として用い、該鋼線を加工することにより、強度区分が８．８（引張強さ８００ＭＰａ、降伏荷重（耐力ともいう。以下同じ。）６４０ＭＰａ）〜１２．９（引張強さ１２２０ＭＰａ、降伏荷重１１００ＭＰａ）であるネジ又はボルトを製造する、鋼線を用いたネジ又はボルトの製造方法に関する。
【００１８】
また、本発明は、前記鋼線を素材として用い、該鋼線を加工することにより製造された、強度区分が８．８（引張強さ８００ＭＰａ、降伏荷重６４０ＭＰａ）〜１２．９（引張強さ１２２０ＭＰａ、降伏荷重１１００ＭＰａ）である、鋼線を用いて製造されたネジ又はボルトに関する。
【００１９】
また、本発明は、鋼線を素材として用い、該鋼線を加工することにより、ネジ又はボルトを製造するネジ又はボルトの製造方法であって、製造しようとするネジ又はボルトの所定部分の必要最小硬度Ａを決定する工程、鋼線の一部又は全部を所定の加工率で加工することにより前記所定部分を形成した後における該所定部分の硬度が前記必要最小硬度Ａ以上の硬度ａとなるように、鋼線の加工前硬度Ｂを前記加工率に基き決定する工程、決定した加工前硬度Ｂの鋼線が得られるように、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物であり、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する工程、及び、得られた鋼線の一部又は全部を前記加工率で加工することにより、前記所定部分を形成する工程、を含む、鋼線を用いたネジ又はボルトの製造方法に関する。
【００２０】
この製造方法においては、製造しようとするネジ又はボルトは樹脂用タッピンネジであり、所定部分は樹脂用タッピンネジの螺子部であることが好ましい。
【００２１】
また、本発明は、鋼線を素材として用い、該鋼線を加工することにより、ネジ又はボルトを製造するネジ又はボルトの製造方法であって、製造しようとするネジ又はボルトの必要最小硬度Ｘを決定する工程、決定した必要最小硬度Ｘ以上の硬度ｘの鋼線が得られるように、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物である鋼製線材を減面率が８５〜９９％に伸線及び／又は減面率が９３〜９９％に圧延して加工硬化させることにより、炭素（Ｃ）含有量が０．０６質量％以下であって、かつチタン（Ｔｉ）を０．０１〜０．０８質量％、又は、ニオブ（Ｎｂ）を０．００５〜０．０５質量％含有し、マンガン（Ｍｎ）を０．１〜０．６質量％含有し、残部が鉄（Ｆｅ）及び不可避不純物であり、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する工程、及び、得られた鋼線を加工することにより、ネジ又はボルトを製造する工程、を含む、鋼線を用いたネジ又はボルトの製造方法に関する。
【００２２】
この製造方法においては、製造しようとするネジ又はボルトはフランジ部を有するウエルドボルト又は長尺ボルトであることが好ましい。
【発明の効果】
【００２３】
本発明によれば、熱処理も表面処理も施すことなく硬度及び延性に優れるネジ又はボルトを製造することができる。併せて、鋼線を加工してネジ又はボルトを製造する際に生じる加工硬化に起因して工具寿命が短くなる問題を抑制することができる。
【図面の簡単な説明】
【００２４】
【図１】本発明の実施形態において製造しようとする樹脂用タッピンネジの、（ａ）側面図、及び（ｂ）平面図である。
【図２】前記樹脂用タッピンネジの製造における、（ａ）準備工程の手順を示す流れ図、（ｂ）鋼製線材から鋼線を製造する手順を示す流れ図、及び（ｃ）鋼線を素材として樹脂用タッピンネジを製造する手順を示す流れ図である。
【図３】前記樹脂用タッピンネジの製造における、鋼線を素材として樹脂用タッピンネジを製造する際の加工率と硬度及び延性との関係（加工硬化）を示す特性図である。
【図４】本発明の実施形態において製造しようとするウエルドボルトの、（ａ）側面図、及び（ｂ）平面図である。
【図５】前記ウエルドボルトの製造における、（ａ）準備工程の手順を示す流れ図、（ｂ）鋼製線材から鋼線を製造する手順を示す流れ図、及び（ｃ）鋼線を素材としてウエルドボルトを製造する手順を示す流れ図である。
【図６】前記ウエルドボルトの製造における、鋼線を素材としてウエルドボルトを製造する際の加工率と硬度及び延性との関係（加工硬化）を示す特性図である。
【図７】前記樹脂用タッピンネジの製造又は前記ウエルドボルトの製造における、鋼製線材から鋼線を製造する際の冷間圧延に用いられ得るカリバーロールの説明図である。
【図８】実施例において鋼製線材をダイス伸線又はロール圧延した場合の減面率と引張強さとの関係を示すグラフである。
【発明を実施するための形態】
【００２５】
本発明者等は、製造しようとするネジ又はボルトの所定部分（例えば樹脂用タッピンネジの螺子部等）の必要最小硬度、あるいは、製造しようとするネジ又はボルト（例えば自動車用のウエルドボルトや長尺ボルト等）の必要最小硬度を、素材として用いる鋼線の硬度で確保しておけば（例えば前記必要最小硬度以上の硬度の鋼線を素材として用いれば）、鋼線を、例えば圧造、鍛造、転造あるいは切削等することにより、ネジ又はボルトの成形体本体に加工した後は、該成形体本体に熱処理や表面処理を施さなくても、該成形体本体には前記必要最小硬度が確保されることに着目した。
【００２６】
その場合に、問題は、鋼線を加工してネジ又はボルトを製造する際に生じる加工硬化である。すなわち、従来は熱処理や表面処理によって実現していたほど大きい硬度の鋼線を加工するのであるから、加工後の硬度は加工硬化によって相対的により大きい硬度まで増加する。そのため、加工を行なうための工具（例えばパンチ等）が相対的により過酷な条件の下で使用されることとなり、工具寿命が短くなる問題がより顕著となる。
【００２７】
この点につき、本発明者等は、鋼線の炭素（Ｃ）含有量を０．０６質量％以下とすることにより、鋼線の加工硬化を相対的に低く抑えることができ、結果として、加工硬化に起因して工具寿命が短くなる問題を抑制することができることを見出して、本発明を完成したものである。
【００２８】
＜鋼線＞
本実施形態においては、鋼線は、炭素（Ｃ）含有量が０．０６質量％以下、引張強さが８００〜１２２０ＭＰａ、絞りが７０％以上、ビッカース硬さが２５０〜４３５、長手方向に垂直な断面におけるフェライト組織の平均結晶粒径が５μｍ以下、である。
【００２９】
鋼線の炭素含有量を０．０６質量％以下とすることにより、鋼線は純鉄に近い極低炭素含有量の鋼線となり、そのため、鋼線の加工硬化を相対的に低く抑えることができ、結果として、加工硬化に起因して工具寿命が短くなる問題を抑制することができる。また、ネジ又はボルトへの鋼線の冷間加工性の向上が図られる。
【００３０】
炭素含有量は、０．０３質量％以下がより好ましく、可能であれば０質量％が望ましい。
【００３１】
鋼線の引張強さを８００〜１２２０ＭＰａ、絞りを７０％以上、ビッカース硬さを２５０〜４３５、長手方向に垂直な断面におけるフェライト組織の平均結晶粒径を５μｍ以下とすることにより、熱処理も表面処理も施すことなく硬度及び延性に優れるネジ又はボルトを製造することができる。また、製造しようとするネジ又はボルトの所定部分の必要最小硬度、あるいは、製造しようとするネジ又はボルトの必要最小硬度を、素材として用いる鋼線の硬度で確保することができる。
【００３２】
本実施形態においては、鋼線は、チタン（Ｔｉ）を０．０１〜０．０８質量％、又は、ニオブ（Ｎｂ）を０．００５〜０．０５質量％、含有している。チタン又はニオブを含有する鋼線は、チタン又はニオブの窒化物がフェライト組織の結晶の成長を抑制するので、フェライト組織の結晶粒径のばらつきが小さく均質で、かつフェライト組織の平均結晶粒径が５μｍ以下の超微細粒組織の鋼線を確実に得ることができる。その結果、鋼線の冷間加工時における加工限界超えに起因する破断や割れの抑制が図られる。つまり、加工限界を上げることができる。なお、チタンとニオブとでは、入手のし易さやコストの観点から、チタンがより好ましく用いられ得る。
【００３３】
チタン含有量を０．０１〜０．０８質量％とすることにより、結晶粒の微細化、加工限界の上昇が図られる他、ネジ又はボルトへの鋼線の冷間加工性の向上が図られる。
【００３４】
チタン含有量は、０．０３〜０．０６質量％がより好ましい。
【００３５】
ニオブ含有量を０．００５〜０．０５質量％とすることにより、結晶粒の微細化、加工限界の上昇が図られる他、ネジ又はボルトへの鋼線の冷間加工性の向上が図られる。
【００３６】
ニオブ含有量は、０．０２〜０．０３質量％がより好ましい。
【００３７】
本実施形態においては、鋼線は、その他の成分としてマンガン（Ｍｎ）を０．１〜０．６質量％含有し、残部が鉄（Ｆｅ）及び不可避不純物である。不可避不純物は、例えば、窒素（Ｎ）０．００７質量％以下、酸素（Ｏ）０．００５質量％以下等である。鋼線のその他の成分含有量をこのような微少量に規定することにより、鋼線が純鉄に近い鋼線となることが確実に図られる。
【００３８】
マンガン含有量を０．１〜０．６質量％とすることにより、ネジ又はボルトへの鋼線の冷間加工性の向上が図られる。
【００３９】
マンガン含有量は、０．２〜０．４５質量％がより好ましい。
【００４０】
＜鋼線の製造方法＞
本実施形態においては、前記鋼線は、炭素含有量が０．０６質量％以下の鋼製線材を減面率が８５〜９９％に伸線及び／又は減面率が９３〜９９％に圧延して加工硬化させることにより製造することができる。
【００４１】
なお、８５〜９９％の減面率又は９３〜９９％の減面率は、例えば、鋼製線材の線径（直径）を３．４ｍｍから１．３ｍｍに加工することにより８５．４％の減面率が達成される。また、鋼製線材の線径を５ｍｍから１．３ｍｍに加工することにより９３．２％の減面率が達成される。また、鋼製線材の線径を８ｍｍから１．３ｍｍに加工することにより９７．４％の減面率が達成される。また、鋼製線材の線径を１０ｍｍから１．３ｍｍに加工することにより９８．３％の減面率が達成される。
【００４２】
本実施形態で採用し得る伸線や圧延は、特に限定されず、例えば、従来より鋼製線材の冷間圧延の技術分野で行なわれる伸線や圧延を広く採用することができる。伸線としては、例えばダイス伸線やロール伸線等が好ましい。圧延としては、例えば断面形状が六角形の冷間圧延用カリバーロールを用いたロール圧延等が好ましい。
【００４３】
本実施形態においては、伸線のみ行なって鋼製線材を加工硬化させてもよく、圧延のみ行なって鋼製線材を加工硬化させてもよい。また、伸線と圧延を両方行なって鋼製線材を加工硬化させてもよい。いずれの場合も、鋼製線材を減面率が８５〜９９％に伸線あるいは減面率が９３〜９９％に圧延することにより、加工硬化が生じて、硬度が増加した鋼線、すなわち、引張強さが８００〜１２２０ＭＰａ、ビッカース硬さが２５０〜４３５である鋼線が得られる。しかも、得られた鋼線は良好な延性が保たれている（絞りが７０％以上）。また、得られた鋼線は、フェライト組織が超微細粒組織の鋼線である（長手方向に垂直な断面におけるフェライト組織の平均結晶粒径が５μｍ以下）。
【００４４】
伸線は、得られる鋼線の結晶粒をより微細にする観点、及び、得られる鋼線の寸法精度をより向上させる観点から、好ましく行われる。
【００４５】
鋼製線材の線径は、伸線装置や圧延装置で伸線や圧延が実行可能な線径であればよい。例えば、ロール径（直径）が３００〜５００ｍｍのカリバーロールを用いた場合には、線径（直径）が２５〜３５ｍｍの鋼製線材を圧延することができ、ロール径が１５０〜２５０ｍｍのカリバーロールを用いた場合には、線径が１２〜２５ｍｍの鋼製線材を圧延することができ、ロール径が８０〜１６０ｍｍのカリバーロールを用いた場合には、線径が５〜１２ｍｍの鋼製線材を圧延することができ、ロール径が６０〜８０ｍｍのカリバーロールを用いた場合には、線径が２〜５ｍｍの鋼製線材を圧延することができる。
【００４６】
本実施形態においては、鋼製線材を伸線及び／又は圧延する前に、線材の表面に付着しているスケールを除去する観点から、酸洗いやショットブラストを行うことが好ましい。また、併せて、皮膜処理を行なうことも好ましい。
【００４７】
本実施形態においては、鋼製線材を伸線及び／又は圧延した後に、球状化焼鈍を省略することができる。この点においても、エネルギー消費が大きい熱処理を施すことがなく、例えばＣＯ２削減への寄与が図られる。
【００４８】
＜ネジ又はボルトの製造方法＞
本実施形態においては、前記鋼線を素材として用い、該鋼線を、例えば圧造、鍛造、転造あるいは切削等、加工することにより、強度区分が８．８（引張強さ８００ＭＰａ、降伏荷重６４０ＭＰａ）〜１２．９（引張強さ１２２０ＭＰａ、降伏荷重１１００ＭＰａ）であるネジ又はボルトを製造することができる。このネジ又はボルトのビッカース硬さは２５０〜４３５である。強度区分は、好ましくは、８．８〜１０．９（引張強さ１０４０ＭＰａ、降伏荷重９４０ＭＰａ）である。この場合のビッカース硬さは２５０〜３８０である。
【００４９】
次に、図面を参照して、本実施形態に係る、鋼線を用いたネジ又はボルトの製造方法の具体例を詳しく説明する。
【００５０】
［樹脂用タッピンネジを製造する場合］
図１（ａ）は、本実施形態において製造しようとする樹脂用タッピンネジ１０の側面図、図１（ｂ）は平面図である。樹脂用タッピンネジ１０は、頭部１１と螺子部１２とを有し、頭部１１には、ドライバーの先端が嵌合される十字溝１３が打刻されている。一般に、タッピンネジ１０は、自らワーク（一般に、木材、樹脂、金属板等）にネジを切っていくから、螺子部１２の硬度はワークの硬度よりも大きくなければならない。さもないと、螺子部１２が潰れてしまうからである。
【００５１】
図２（ａ）は、樹脂用タッピンネジ１０の製造における準備工程の手順を示す流れ図である。まず、製造しようとする樹脂用タッピンネジ１０の螺子部１２の必要最小硬度Ａを決定する。この螺子部１２の必要最小硬度Ａは、螺子部１２が潰れずに自らワーク（本例では樹脂）にネジを切っていくのに必要な螺子部１２の最小硬度である。
【００５２】
次いで、鋼線の加工前硬度Ｂを決定する。鋼線の加工前硬度Ｂは、鋼線の一部を所定の加工率（本例では螺子部転造の加工率）で加工することにより螺子部１２を形成した後における該螺子部１２の硬度が前記必要最小硬度Ａ以上の硬度ａとなるように、前記加工率（螺子部転造の加工率）に基き決定される。
【００５３】
図３は、樹脂用タッピンネジ１０の製造における、鋼線を素材として樹脂用タッピンネジ１０を製造する際の加工率と硬度及び延性との関係（加工硬化）を示す特性図である。横軸は加工率（％）を表し、本実施形態では、頭部圧造よりも螺子部転造の加工率が大きく、螺子部転造よりも十字溝打刻の加工率が大きい。縦軸は硬度及び延性を表し、本実施形態では、螺子部１２の必要最小硬度Ａがビッカース硬さ（ＨＶ）でおよそ３００である。そのため、実線ア（本発明品）を参照すると、螺子部転造の加工率において、必要最小硬度Ａよりも大きい硬度ａ（ビッカース硬さ（ＨＶ）でおよそ３０５）が決定される。
【００５４】
図３において、横軸の左端における硬度は、加工率がゼロの（未加工の）鋼線の硬度、すなわち加工前硬度である。実線ア（本発明品）を参照すると、加工率がゼロの鋼線の加工前硬度Ｂは、ビッカース硬さ（ＨＶ）でおよそ２５０が決定される。
【００５５】
図２（ｂ）は、樹脂用タッピンネジ１０の製造における鋼製線材から鋼線を製造する手順を示す流れ図である。酸洗い・皮膜処理を行なった後、冷間圧延、例えばダイス伸線及び／又はロール圧延を行なう。
【００５６】
より具体的には、決定した加工前硬度Ｂ（ビッカース硬さ（ＨＶ）でおよそ２５０）の鋼線が得られるように、炭素含有量が０．０６質量％以下の鋼製線材を減面率が８５〜９９％に伸線及び／又は減面率が９３〜９９％に圧延して加工硬化させることにより、炭素含有量が０．０６質量％以下、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する。
【００５７】
図２（ｃ）は、樹脂用タッピンネジ１０の製造における鋼線を素材として樹脂用タッピンネジ１０を製造する手順を示す流れ図である。得られた鋼線の一部を頭部圧造の加工率で加工することにより頭部１１を形成する。次いで、頭部１１を十字溝打刻の加工率で加工することにより頭部１１に十字溝１３を形成する。次いで、軸部を螺子部転造の加工率で加工することにより螺子部１２を形成する。
【００５８】
その際に、図３の実線ア（本発明品）を参照すると、鋼線の炭素含有量を０．０６質量％以下とすることにより、鋼線の加工硬化を相対的に低く抑える（硬度の増加を低く抑える、延性の減少を低く抑える）ことができ、結果として、加工硬化に起因して工具寿命が短くなる問題を抑制することができる。より具体的には、十字溝打刻の加工率において頭部１１の硬度ｂはビッカース硬さ（ＨＶ）でおよそ３２０程度にしか上昇していない。そのため、十字溝を打刻するための工具であるパンチの寿命が伸びることになる。
【００５９】
しかも、螺子部１２の必要最小硬度Ａ（ビッカース硬さ（ＨＶ）でおよそ３００）を、素材として用いる鋼線の硬度（加工前硬度Ｂがビッカース硬さ（ＨＶ）でおよそ２５０、螺子部転造後の硬度ａがビッカース硬さ（ＨＶ）でおよそ３０５）で確保しているので、鋼線をタッピンネジ１０の成形体本体に加工した後は、該成形体本体に熱処理や表面処理を施さなくても、該成形体本体には前記必要最小硬度Ａが確保されている。
【００６０】
本実施形態によれば、熱処理も表面処理も施すことなく硬度及び延性に優れる樹脂用タッピンネジ１０を製造することができる。併せて、鋼線を加工して樹脂用タッピンネジ１０を製造する際に生じる加工硬化に起因して工具（パンチ）寿命が短くなる問題を抑制することができる。
【００６１】
比較のため、図３の鎖線イ（従来の非調質品：炭素含有量が０．１５〜０．２５質量％）を参照すると、加工後の硬度は加工硬化によって相対的により大きい硬度まで増加する。そのため、加工を行なうための工具（例えばパンチ等）の使用がより過酷となり、工具寿命が短くなる問題がより顕著となる。つまり、本発明品アは、炭素含有量が相対的に低いから、加工率の増大に伴う硬度の上昇が小さいのに対し、従来の非調質品イは、炭素含有量が相対的に高いから、加工率の増大に伴う硬度の上昇が大きいのである。
【００６２】
また、図３の破線ウ（従来の球状化処理品）を参照すると、鋼線の加工前硬度は小さいが、加工硬化が著しく、従来の非調質品イと同様、十字溝打刻時の硬度の上昇が大きい。
【００６３】
なお、図３の鎖線エ（参考品）は、炭素含有量が０．０６質量％以下の鋼製線材をそのまま用いた場合を例示している。つまり、炭素含有量が０．０６質量％以下の鋼製線材を減面率が８５〜９９％に伸線及び／又は減面率が９３〜９９％に圧延して加工硬化させることによりビッカース硬さ（ＨＶ）が２５０に上昇した鋼線を用いずに、ビッカース硬さ（ＨＶ）が１２０の鋼製線材を用いた場合を例示している。炭素含有量が０．０６質量％以下であるから、加工硬化が低く抑えられるが、加工前硬度が小さい（ビッカース硬さ（ＨＶ）が１２０しかない）ため、螺子部必要最小硬度Ａが得られないことを示している。
【００６４】
［ウエルドボルトを製造する場合］
図４（ａ）は、本実施形態において製造しようとするウエルドボルト２０の側面図、図２（ｂ）は平面図である。ウエルドボルト２０は、フランジ部２１と螺子部２２とを有し、フランジ部２１には、車体側部材への接合用の複数の突起２３が突設されている。一般に、ウエルドボルト２０は、大荷重にも耐え得るだけの高硬度・高強度が要求される。
【００６５】
図５（ａ）は、ウエルドボルト２０の製造における準備工程の手順を示す流れ図である。まず、製造しようとするウエルドボルト２０の必要最小硬度Ｘを決定する。このウエルドボルト２０の必要最小硬度Ｘは、ウエルドボルト２０が大荷重にも破壊せずに耐え得るのに必要なウエルドボルト２０の最小硬度である。
【００６６】
図６は、ウエルドボルト２０の製造における、鋼線を素材としてウエルドボルト２０を製造する際の加工率と硬度及び延性との関係（加工硬化）を示す特性図である。横軸は加工率（％）を表し、本実施形態では、螺子部転造よりもフランジ部圧造の加工率が大きい。縦軸は硬度及び延性を表し、本実施形態では、ウエルドボルト２０の必要最小硬度Ｘがビッカース硬さ（ＨＶ）でおよそ２３０である。そのため、実線カ（本発明品）を参照すると、加工率がゼロの（未加工の）鋼線の加工前硬度において、必要最小硬度Ｘよりも大きい硬度ｘ（ビッカース硬さ（ＨＶ）でおよそ２５０）が決定される。
【００６７】
図５（ｂ）は、ウエルドボルト２０の製造における鋼製線材から鋼線を製造する手順を示す流れ図である。酸洗い・皮膜処理を行なった後、冷間圧延、例えばダイス伸線及び／又はロール圧延を行なう。
【００６８】
より具体的には、決定した必要最小硬度Ｘ以上の硬度ｘ（ビッカース硬さ（ＨＶ）でおよそ２５０）の鋼線が得られるように、炭素含有量が０．０６質量％以下の鋼製線材を減面率が８５〜９９％に伸線及び／又は減面率が９３〜９９％に圧延して加工硬化させることにより、炭素含有量が０．０６質量％以下、引張強さが８００〜１２２０ＭＰａ、絞りが７０％以上、ビッカース硬さが２５０〜４３５、長手方向に垂直な断面におけるフェライト組織の平均結晶粒径が５μｍ以下、である鋼線を製造する。
【００６９】
図５（ｃ）は、ウエルドボルト２０の製造における鋼線を素材としてウエルドボルト２０を製造する手順を示す流れ図である。得られた鋼線の一部をフランジ部圧造の加工率で加工することにより複数の突起２３が突設されたフランジ部２１を形成する。次いで、得られた鋼線の一部を螺子部転造の加工率で加工することにより螺子部２２を形成する。
【００７０】
その際に、図６の実線カ（本発明品）を参照すると、鋼線の炭素含有量を０．０６質量％以下とすることにより、鋼線の加工硬化を相対的に低く抑える（硬度の増加を低く抑える、延性の減少を低く抑える）ことができ、結果として、加工硬化に起因して工具寿命が短くなる問題を抑制することができる。より具体的には、螺子部転造の加工率において鋼線の硬度ｃはビッカース硬さ（ＨＶ）でおよそ３００程度にしか上昇していない。また、フランジ部圧造の加工率において鋼線の硬度ｄはビッカース硬さ（ＨＶ）でおよそ３２０程度にしか上昇していない。そのため、工具寿命が伸びることになる。
【００７１】
また、ウエルドボルト２０の場合、フランジ部２１には、車体側部材への接合用の複数の突起２３が突設されるから、圧造時の加工率が相対的に大きくなる。また、フランジ部２１内における複数の接合用突起２３の配置が均等でない（図４（ｂ）参照）ので、圧造時の変形がアンバランスなものとなる。そのため、フランジ部２１の加工硬化が顕著となり、フランジ部２１の延性が加工限界Ｃを超えて減少し、圧造時にフランジ部２１に破断や割れが発生する可能性がある。しかしながら、本実施形態では、加工硬化が低く抑えられることにより、圧造時においても加工限界Ｃを超えることもない（圧造時における鋼線の硬度ｄはビッカース硬さ（ＨＶ）でおよそ３２０程度）。そのため、圧造時にフランジ部２１に破断や割れが発生する問題が抑制される。
【００７２】
しかも、ウエルドボルト２０の必要最小硬度Ｘ（ビッカース硬さ（ＨＶ）でおよそ２３０）を、素材として用いる鋼線の硬度（加工前硬度ｘがビッカース硬さ（ＨＶ）でおよそ２５０）で確保しているので、鋼線をウエルドボルト２０の成形体本体に加工した後は、該成形体本体に熱処理や表面処理を施さなくても、該成形体本体には前記必要最小硬度Ｘが確保されている。
【００７３】
本実施形態によれば、熱処理も表面処理も施すことなく硬度及び延性に優れるウエルドボルト２０を製造することができる。併せて、鋼線を加工してウエルドボルト２０を製造する際に生じる加工硬化に起因して工具寿命が短くなる問題を抑制することができる。また、延性が加工限界Ｃを超えて減少し、圧造時にフランジ部２１に破断や割れが発生する問題が抑制される。
【００７４】
比較のため、図６の鎖線キ（従来の非調質品：炭素含有量が０．１５〜０．２５質量％）を参照すると、加工後の硬度は加工硬化によって相対的により大きい硬度まで増加する。そのため、加工を行なうための工具の使用がより過酷となり、工具寿命が短くなる問題がより顕著となる。また、延性が加工限界Ｃを超えて減少し、圧造時にフランジ部２１に破断や割れが発生する問題がより顕著となる。つまり、本発明品カは、炭素含有量が相対的に低いから、加工率の増大に伴う硬度の上昇及び延性の減少が小さいのに対し、従来の非調質品キは、炭素含有量が相対的に高いから、加工率の増大に伴う硬度の上昇及び延性の減少が大きいのである。
【００７５】
＜冷間圧延用カリバーロール＞
図７は、前記樹脂用タッピンネジの製造又は前記ウエルドボルトの製造における、鋼製線材から鋼線を製造する際の冷間圧延（より詳しくはロール圧延）に用いられ得るカリバーロール３０の説明図である。図７において、符号３１は、カリバーロール３０の第１圧延面、符号３２は、カリバーロール３０の第２圧延面、符号４０は、鋼製線材である。
【００７６】
従来、断面形状が六角形の冷間圧延用カリバーロール３０においては、第２圧延面３２，３２同士がなす角度は９０°であり、隣接するロール間の減面率は最大１２．５％程度が通例であった。
【００７７】
これに対し、図７に示すように、第２圧延面３２，３２同士がなす角度を８０°とすると、隣接するロール間の減面率を最大１７％程度とすることができる。
【００７８】
その結果、冷間圧延のロール工程を例えば２０回から１５回に減らすことができ、生産性が向上する。
【００７９】
＜製造されたネジ又はボルト＞
本実施形態においては、前記鋼線を素材として用い、該鋼線を、例えば圧造、鍛造、転造あるいは切削等、加工することにより製造された、強度区分が８．８（引張強さ８００ＭＰａ、降伏荷重６４０ＭＰａ）〜１２．９（引張強さ１２２０ＭＰａ、降伏荷重１１００ＭＰａ）である、ネジ又はボルトが得られる。このネジ又はボルトのビッカース硬さは２５０〜４３５である。強度区分は、好ましくは、８．８〜１０．９（引張強さ１０４０ＭＰａ、降伏荷重９４０ＭＰａ）である。この場合のビッカース硬さは２５０〜３８０である。
【００８０】
このネジ又はボルトは、熱処理も表面処理も施すことなく製造されたものであり、かつ硬度及び延性に優れているものである。
【００８１】
＜ネジ又はボルトの用途＞
本実施形態に係るネジ又はボルトは、強度区分が８．８〜１２．９のネジ・ボルト関係に使用でき、例えば、樹脂用、金属用、木材用等のいずれの用途にも好ましく良好に使用可能であると共に、例えば、小ネジ、マイクロネジ等の携帯電話機、情報家電、事務機器等で用いられる微小締結部材、バルブスプリング、シャシースプリング、溶接ボルト、長尺ボルト等の自動車、工作機械、建設機械等で用いられる高強度又は高靭性付勢部材、高力ボルト、アンカーボルト等の建物、橋梁等で用いられる高強度締結部材等の加工素材として用いることができる。
【００８２】
例えば、微細結晶粒度による高強度化（軽量化・小型化、冷間での加工が可能）のため、情報製品・家電用ネジ(携帯電話、ビデオカメラ等)や、自動車用高強度ボルト（長尺ボルト、ウエルドボルト等）（９００ＭＰａ以上）や、ロボット結合ネジや、工作機械、建設機械ボルトや、高強度鋼板結合用タッピンネジや、自動車用高強度鋼板用（１０００ＭＰａ以上）の結合用タッピンネジ及びボルトや、ロボット、工作機械、建設機械の部材結合用のタッピンネジ及びボルトや、樹脂用タッピンネジ等に好適である。
【００８３】
以下に、実施例を通して本発明をさらに具体的に説明するが、本発明はこれら実施例に限定されるものではなく、本発明の趣旨を逸脱しない範囲の変更、実施の態様は、いずれも本発明の範囲内に含まれる。
【実施例】
【００８４】
＜鋼線の製造＞
炭素含有量が０．０６質量％、チタン含有量が０．０８質量％、マンガン含有量が０．６質量％、残部が鉄である鋼製線材を、線径が８．０ｍｍと１０．０ｍｍの２種類、準備した（引張強さ：３００〜４００ＭＰａ）。各鋼製線材について、冷間圧延として、ダイス伸線又はロール圧延（図７に示したカリバーロールを用いた）を行った。結果を図８に示す。
【００８５】
図８から明らかなように、ダイス伸線では減面率が８５％以上で、ロール圧延では減面率が９３％以上で、製造された鋼線の引張強さが８００ＭＰａ以上となった。また、そのときの鋼線の絞りは７０％以上、ビッカース硬さは２５０以上、長手方向に垂直な断面におけるフェライト組織の平均結晶粒径は５μｍ以下であった。
【００８６】
＜樹脂用タッピンネジの製造＞
前記のようにして製造された、引張強さが８００ＭＰａの鋼線（絞りが７０％、ビッカース硬さが２５０、長手方向に垂直な断面におけるフェライト組織の平均結晶粒径が５μｍ以下）を素材として用い（本発明品）、該鋼線を図２、図３に示したように加工することにより、図１に示した樹脂用タッピンネジ（Ｍ２：強度区分８．８）を製造した。
【００８７】
比較のため、ＳＷＣＨ１６〜２２Ａ（炭素含有量：０．１６〜０．２２質量％）の鋼線（引張強さが８００ＭＰａ、ビッカース硬さが２５０）を素材として用い（比較品）、同様にして、図１に示した樹脂用タッピンネジ（Ｍ２：強度区分８．８）を製造した。
【００８８】
その結果、本発明品では、加工限界を９０％まで上げることができたが、比較品では、６５％までしか上げることができなかった。
【００８９】
また、本発明品では、十字溝打刻後の頭部のビッカース硬さは３２０までしか上昇しなかったが、比較品では、４４０まで上昇した。
【００９０】
また、本発明品では、十字溝打刻時のパンチ（６０ＨＲＣのハイス）の荷重は１パンチ当たり平均６ｋＮ〜１０ｋＮであったが、比較品では、１パンチ当たり平均２ｋＮ〜２．５ｋＮであった。
【００９１】
また、欠損や摩耗によるパンチ寿命は、比較品は、本発明品の３分の１〜４分の１であった。
【００９２】
＜ウエルドボルトの製造＞
前記のようにして製造された、引張強さが８００ＭＰａの鋼線（絞りが７０％、ビッカース硬さが２５０、長手方向に垂直な断面におけるフェライト組織の平均結晶粒径が５μｍ以下）を素材として用い（本発明品）、該鋼線を図５、図６に示したように加工することにより、図４に示したウエルドボルト（Ｍ６〜Ｍ１２：強度区分８．８）を製造した。
【００９３】
比較のため、ＳＷＣＨ４５Ｋ（炭素含有量：０．４５質量％）の鋼線（引張強さが８００ＭＰａ、ビッカース硬さが２５０）を素材として用い（比較品）、同様にして、図４に示したウエルドボルト（Ｍ６〜Ｍ１２：強度区分８．８）を製造した。
【００９４】
その結果、本発明品では、加工限界を９０％まで上げることができたが、比較品では、６５％までしか上げることができなかった。
【００９５】
また、本発明品では、圧造後のフランジ部のビッカース硬さは３２０までしか上昇しなかったが、比較品では、５３５まで上昇した。その結果、比較品では、フランジ部の延性が加工限界を超えて減少し、圧造時にフランジ部に破断や割れが発生した。
【産業上の利用可能性】
【００９６】
本発明は、鋼線、鋼線の製造方法、鋼線を用いたネジ又はボルトの製造方法、及び、鋼線を用いて製造されたネジ又はボルトの技術分野において、広範な産業上の利用が期待される。
【符号の説明】
【００９７】
１０  樹脂用タッピンネジ
１１  頭部
１２  螺子部
１３  十字溝
２０  ウエルドボルト
２１  フランジ部
２２  螺子部
２３  接合用突起
３０  冷間圧延用カリバーロール
３１  第１圧延面
３２  第２圧延面
４０  鋼製線材
【図１】
0005814546.tif 000002
【図２】
0005814546.tif 000003
【図３】
0005814546.tif 000004
【図４】
0005814546.tif 000005
【図５】
0005814546.tif 000006
【図６】
0005814546.tif 000007
【図７】
0005814546.tif 000008
【図８】
0005814546.tif 000009